(57)【要約】【課題】アルカリ性エッチング液によるシリコン基板の異方性エッチングにおいて、エッチング品質の安定性に優れ、良質のエッチングが可能なシリコン基板のエッチング方法およびシリコン基板のエッチング液を得ること。【解決手段】シリコン基板の表面にアルカリ水溶液を供給してウェットエッチングにより前記シリコン基板の表面を異方性エッチングするシリコン基板のエッチング方法であって、前記アルカリ水溶液が、水酸基を有するアルキルアミンを含む。【選択図】図２
2015008167.tif 000002
【特許請求の範囲】
【請求項１】
シリコン基板の表面にアルカリ水溶液を供給してウェットエッチングにより前記シリコン基板の表面を異方性エッチングするシリコン基板のエッチング方法であって、
前記アルカリ水溶液が、水酸基を有するアルキルアミンを含むこと、
を特徴とするシリコン基板のエッチング方法。
【請求項２】
前記アルカリ水溶液は、前記水酸基を有するアルキルアミンを０．０１ｗｔ〜１．００ｗｔ％の範囲で含有すること、
を特徴とする請求項１に記載のシリコン基板のエッチング方法。
【請求項３】
前記アルカリ水溶液は、アミノ基およびカルボキシル基を有する化合物をさらに含有すること、
を特徴とする請求項１または２に記載のシリコン基板のエッチング方法。
【請求項４】
前記アルカリ水溶液は、前記アミノ基およびカルボキシル基を有する化合物を０．０５ｗｔ〜１．００ｗｔ％の範囲で含有すること、
を特徴とする請求項３に記載のシリコン基板のエッチング方法。
【請求項５】
前記アルカリ水溶液は、下記の化学式（１）で示されるアルコール系添加剤またはＨＬＢ値が１０以上の界面活性剤を含み、前記シリコン基板表面にテクスチャーを形成すること、
を特徴とする請求項１〜４のいずれか１つに記載のシリコン基板のエッチング方法。
Ｘ−（ＯＨ）ｎ
（Ｘは炭素数Ｃｎが４以上７以下の飽和または不飽和炭化水素基、ｎは１以上の整数、ｎ＜Ｃｎ）      ・・・（１）
【請求項６】
シリコン基板の表面にアルカリ水溶液を供給してウェットエッチングにより前記シリコン基板の表面を異方性エッチングするシリコン基板のエッチング方法であって、
前記アルカリ水溶液が、アミノ基およびカルボキシル基を有する化合物と有機アミンとを含むこと、
を特徴とするシリコン基板のエッチング方法。
【請求項７】
前記アルカリ水溶液は、前記アミノ基およびカルボキシル基を有する化合物および前記有機アミンを０．０５ｗｔ〜１．００ｗｔ％の範囲で含有すること、
を特徴とする請求項６に記載のシリコン基板のエッチング方法。
【請求項８】
前記アルカリ水溶液は、下記の化学式（２）で示されるアルコール系添加剤またはＨＬＢ値が１０以上の界面活性剤を含み、前記シリコン基板表面にテクスチャーを形成すること、
を特徴とする請求項６または７に記載のシリコン基板のエッチング方法。
Ｘ−（ＯＨ）ｎ
（Ｘは炭素数Ｃｎが４以上７以下の飽和または不飽和炭化水素基、ｎは１以上の整数、ｎ＜Ｃｎ）      ・・・（２）
【請求項９】
シリコン基板の表面に供給してウェットエッチングにより前記シリコン基板の表面を異方性エッチングするエッチング液であって、
アルカリ水溶液を主成分として水酸基を有するアルキルアミンを含むこと、
を特徴とするシリコン基板のエッチング液。
【請求項１０】
前記エッチング液は、アミノ基およびカルボキシル基を有する化合物をさらに含有すること、
を特徴とする請求項９に記載のシリコン基板のエッチング液。
【請求項１１】
シリコン基板の表面に供給してウェットエッチングにより前記シリコン基板の表面を異方性エッチングするエッチング液であって、
アルカリ水溶液を主成分としてアミノ基およびカルボキシル基を有する化合物と有機アミンとを含むこと、
を特徴とするシリコン基板のエッチング液。
【発明の詳細な説明】
【技術分野】
【０００１】
本発明は、シリコン基板のエッチング方法およびシリコン基板のエッチング液に関する。
【背景技術】
【０００２】
太陽光発電装置においては、太陽光を効率良く吸収するために、シリコン基板に照射される太陽光をシリコン基板内部に浸透させる必要がある。すなわち、シリコン基板の表面での光反射率を極力小さくする必要がある。このため、エッチングによってシリコン基板の表面にテクスチャーを形成している。ここで、テクスチャーとはシリコン基板の表面に形成される微小凹凸の総称である。テクスチャーは、高温のアルカリ水溶液にイソプロピルアルコール等の添加剤を加えたアルカリ性エッチング液を用いてエッチング形成される。このようなエッチング液を用いることにより、特定の結晶方位に対してエッチングが進まない異方性エッチングがシリコン基板表面で生じ、シリコン結晶の安定な（１１１）面からなる微小なピラミッド構造が形成され、低反射率が実現される。
【先行技術文献】
【特許文献】
【０００３】
【特許文献１】特開２０１０−７４１０２号公報
【特許文献２】特開２０１０−１３５５９１号公報
【発明の概要】
【発明が解決しようとする課題】
【０００４】
しかしながら、アルカリ性エッチング液によるテクスチャー形成などのシリコンを異方性エッチングする工程においては、量産工程における品質の安定性が問題になることが多い。例えば、量産に伴うエッチング液の組成変化や、シリコン基板やエッチングに使用する部材からエッチング液に持ち込まれる金属イオン等によるエッチング液の汚染などの原因により、エッチング条件が変化して不良が増加する。このため、テクスチャー形成において、安定性の高い生産が可能なエッチング方法やエッチング液が必要とされている。
【０００５】
エッチング液の液組成の安定化に関しては、たとえば特許文献１に示されるように、蒸発しやすい成分を低揮発性のものに代えるなどの対策が有効である。特許文献１では、水、アルカリ試薬、およびアルコール誘導体を含むエッチング液により、シリコン基板の表面に凹凸を形成している。
【０００６】
また、金属イオンによるエッチング液の汚染に対する対策としては、たとえば特許文献２に示されるように、一般的なキレート剤であるヒドロキシエチレンジアミン三酢酸を添加したエッチング液が開示されている。特許文献２では、ヒドロキシエチレンジアミン三酢酸を含有するアルカリ水溶液のシリコンウェハーエッチング剤にシリコン基板を浸漬させることで、エッチング処理を行っている。ヒドロキシエチレンジアミン三酢酸のような一般的なキレート剤を添加することにより、エッチング後のシリコン基板表面のＮｉ、Ｃｕ、Ｆｅなどの金属不純物が低減する。
【０００７】
しかしながら、本発明者らが、テクスチャー形成におけるキレート剤の効果について検討を行った結果、特許文献２に示されるキレート剤を含む一般的なキレート剤については、テクスチャー形成後のシリコン基板の金属汚染を低減する効果は得られるものの、金属イオンがテクスチャーの光反射率上昇等の品質低下やテクスチャーの形状そのものが形成されていない欠陥発生を引き起こす現象を抑制することができず、金属イオンの影響を完全に抑制することができないことが判明した。
【０００８】
本発明は、上記に鑑みてなされたものであって、アルカリ性エッチング液によるシリコン基板の異方性エッチングにおいて、エッチング品質の安定性に優れ、良質のエッチングが可能なシリコン基板のエッチング方法およびシリコン基板のエッチング液を得ることを目的とする。
【課題を解決するための手段】
【０００９】
上述した課題を解決し、目的を達成するために、本発明にかかるシリコン基板のエッチング方法は、シリコン基板の表面にアルカリ水溶液を供給してウェットエッチングにより前記シリコン基板の表面を異方性エッチングするシリコン基板のエッチング方法であって、前記アルカリ水溶液が、水酸基を有するアルキルアミンを含むこと、を特徴とする。
【発明の効果】
【００１０】
本発明によれば、アルカリ性エッチング液によるシリコン基板の異方性エッチングにおいて、エッチング品質の安定性に優れ、良質のエッチングが可能である、という効果を奏する。
【図面の簡単な説明】
【００１１】
【図１】図１は、シリコン基板の表面へのテクスチャー形成のためのシリコン基板のウェットエッチング処理工程の一例を模式的に示す斜視図である。
【図２】図２は、キレート剤として水酸基を有するアルキルアミンを添加したエッチング液（実施例１）を使用してシリコン基板をエッチング処理したときのキレート剤の濃度とエッチング後のシリコン基板における波長７００ｎｍの光の光反射率との関係を示す特性図である。
【図３】図３は、実施例１のエッチング液を使用してシリコン基板をエッチング処理したときの、エッチング液におけるシリコン溶解量の総量とエッチング処理後のシリコン基板の波長７００ｎｍにおける光反射率との関係を示す特性図である。
【図４】図４は、キレート剤として水酸基を有するアルキルアミンとアミノカルボン酸とを添加したエッチング液（実施例２）、実施例１のエッチング液および比較例２のエッチング液を使用してシリコン基板をエッチング処理したときの、エッチング後のシリコン基板における波長７００ｎｍの光の光反射率を示す特性図である。
【図５】図５は、キレート剤として有機アミンとアミノカルボン酸とを添加したエッチング液（実施例３）、比較例２のエッチング液、キレート剤として有機アミンのみを添加したエッチング液（比較例３）を使用してシリコン基板をエッチング処理したときの、エッチング後のシリコン基板における波長７００ｎｍの光の光反射率を示す特性図である。
【発明を実施するための形態】
【００１２】
以下に、本発明にかかるシリコン基板のエッチング方法およびシリコン基板のエッチング液の実施の形態を図面に基づいて詳細に説明する。なお、本発明は以下の記述に限定されるものではなく、本発明の要旨を逸脱しない範囲において適宜変更可能である。
【００１３】
実施の形態１．
本発明者らは、シリコン基板表面の光反射率を低減するために、添加剤を添加したアルカリ性エッチング液を用いてシリコン基板の表面にテクスチャーを形成するウェットエッチング処理について検討した。
【００１４】
図１は、シリコン基板の表面へのテクスチャー形成のためのシリコン基板のウェットエッチング処理工程の一例を模式的に示す斜視図である。シリコン基板の表面にテクスチャーを形成するには、用意したシリコン基板１（図１（ａ））を、エッチング槽２に貯留されたアルカリ性のエッチング液３に浸漬させることでウェットエッチング処理を行う（図１（ｂ））。これにより、エッチング処理後のシリコン基板５の表面には、テクスチャー６がランダムに形成される（図１（ｃ））。
【００１５】
ここで、アルカリ性のエッチング液３は、水酸化ナトリウム（ＮａＯＨ）、水酸化カリウム（ＫＯＨ）、水酸化テトラメチルアンモニウム（ＴＭＡＨ）などの強アルカリ試薬を水に溶解したアルカリ水溶液を用いている。エッチング液３におけるアルカリ濃度は例えば０．５ｗｔ％〜２５ｗｔ％である。エッチング液におけるアルカリ濃度が０．５ｗｔ％未満である場合は、シリコンのエッチングが進みにくく好ましくない。エッチング液におけるアルカリ濃度が２５ｗｔ％を超える場合は、テクスチャーそのものが形成されにくいため好ましくない。
【００１６】
エッチング液３には、シリコン基板１の表面におけるエッチング反応を適度に阻害してテクスチャーを形成するために添加剤が添加される。エッチング液３に添加する添加剤としては、例えば以下の化学式（１）で示されるアルコール系添加剤を用いる。
【００１７】
Ｘ−（ＯＨ）ｎ      ・・・（１）
（Ｘは炭素数Ｃｎが４以上７以下の飽和または不飽和炭化水素基、ｎは１以上の整数、ｎ＜Ｃｎ）
【００１８】
このようなアルコール系添加剤としては、例えば、イソプロピルアルコール（ＩＰＡ）、ノルマルプロピルアルコール、エチレングリコール（ＥＧ）、１−ペンタノール、２−ペンタノール、１−ヘキサノール、２−ヘキサノール、３−ヘキサノール、１，２−ペンタンジオール、１，３−ペンタンジオール、１，４−ペンタンジオール、１，５−ペンタンジオール、１，２−ヘキサンジオール、１，３−ヘキサンジオール、１，４−ヘキサンジオール、１，５−ヘキサンジオール、１，６−ヘキサンジオール、各種ヘキサントリオールやその混合物などが使用できる。
【００１９】
また、エッチング液３に添加する添加剤としては、界面活性剤も利用できる。界面活性剤としては、非イオン系界面活性剤が好ましく、ＨＬＢ（Hydrophile-Lipophile  Balance）値が１０以上のものが好ましい。ＨＬＢ値が１０未満の場合は、エッチングが抑制されすぎ、シリコン基板表面の光反射率を低減に有効な良好なテクスチャーが形成されにくい。
【００２０】
上述したいずれの添加剤を用いる場合も、エッチング液３への添加量は、たとえば０．０５ｇ／Ｌ〜２０ｇ／Ｌが好ましい。エッチング液３への添加量が０．０５ｇ／Ｌ未満の場合は、シリコン基板表面にテクスチャーが形成されない。エッチング液３への添加量が２０ｇ／Ｌを超える場合は、シリコンのエッチング速度が遅くなりすぎ、好ましくない。
【００２１】
エッチング液３の温度は、たとえば４０℃〜１００℃が好ましく、６０℃〜９５℃がより好ましい。エッチング液３の温度が４０℃未満である場合は、エッチング時間が長くなりすぎるため好ましくない。エッチング液３の温度が１００℃を超える場合は、エッチング液３を貯留するために加圧容器等が必要になる場合があり、さらにエッチング液３の蒸発によりエッチング３の液組成の安定性が損なわれやすい。
【００２２】
エッチング時間は、例えば１０分〜６０分である。エッチング時間が１０分未満の場合は、シリコンのエッチングが進まず、シリコン基板表面にテクスチャーが形成されない。エッチング時間が６０分を超える場合は、シリコンのエッチングが進みすぎてテクスチャー形成に悪影響を及ぼす。
【００２３】
本発明者らは、上記添加剤を含むアルカリ性のエッチング液３によるシリコン基板１のウェットエッチング処理において、エッチング処理枚数の増加によるエッチング液３中のシリコン溶解量の増加や、シリコン基板・アルカリ試薬・上記添加剤等に由来する銅（Ｃｕ）、鉄（Ｆｅ）、銀（Ａｇ）、カルシウム（Ｃａ）、マンガン（Ｍｇ）などの金属や、シリコン基板に由来するリン（Ｐ）、ホウ素（Ｂ）などが、エッチング処理後のシリコン基板５の表面に形成されるテクスチャー６の質に悪影響を及ぼしていることを見出した。
【００２４】
シリコン基板１の珪素（Ｓｉ）は、エッチング液３の液中で水酸化ナトリウム（ＮａＯＨ）等のアルカリと反応してエッチング液３の液中に溶出し、これによりエッチング処理後のシリコン基板５の表面にテクスチャー６が形成される。このエッチング反応は以下の式（２）で示され、その際、水素ガス４が発生し、ケイ酸塩が析出される。また、この反応をより活性化させるためには、高アルカリもしくは高温化の条件化で実施される必要がある。
【００２５】
Ｓｉ  ＋  ２ＯＨ−  ＋  ４Ｈ２Ｏ  →  Ｓｉ（ＯＨ）６２−  ＋  ２Ｈ２↑  ・・・（２）
【００２６】
エッチング液３に上記添加剤が存在することで、シリコン基板１の表面における式（２）のエッチング反応が阻害される。より具体的には、シリコン基板１の表面は疎水性であるため、疎水基である添加剤の炭素鎖部分がシリコン基板１の表面に吸着し、式（２）のエッチング反応を阻害する。この阻害反応を利用することで、エッチング処理後のシリコン基板５の表面にランダムにテクスチャー６を形成させることが可能となる。なお、添加剤の材料によって、エッチング処理後のシリコン基板５の表面に形成されるテクスチャー６の質が変わってくる。
【００２７】
本発明者等は、このようなエッチングにおいてエッチング液３の液中の金属イオンおよびエッチング液３の液中に溶解したシリコンがテクスチャー６の質に悪影響を及ぼしていることを明確にし、その影響を抑制するためにキレート剤をエッチング液３に添加することを検討した。その結果、発明者等は、アルカリ性のエッチング液３にキレート剤として水酸基を有するアルキルアミンを添加することにより、テクスチャー６の質に対する金属イオンおよびエッチング液３の液中に溶解したシリコンの悪影響を除去・抑制できることを見出した。これにより、光反射率が低く品質の高いテクスチャー６を形成でき、またテクスチャー６の欠陥発生を抑制することができる。
【００２８】
金属イオンや溶解したシリコンで汚染されたエッチング液３を用いてシリコン基板１のエッチングを行った場合、エッチング後のシリコン基板５に形成されたテクスチャー６では、ピラミッド構造の稜が鈍った状態や、ピラミッドの平坦面が形成されていない状態が発生する。また、エッチング後のシリコン基板５に形成されたテクスチャー６に、ピラミッドそのものが形成されていない欠陥部分が頻出するようになる。これらの原因は、エッチング液３の液中に存在する金属イオン、エッチング中にシリコン基板が溶解して生成するケイ酸塩、アルコール等の添加剤に起因して生成する流動性の低いゲル状物質などがシリコン基板表面に形成されることでテクスチャー形成を阻害しているためである、と推定される。
【００２９】
一般的なキレート剤を使用した場合は、このような現象を抑制することはできないばかりか、逆に形成を促進する。一般的なキレート剤は、複数個のアミノ基やカルボキシル基を分子内に有している。このようなキレート剤は、エッチング液中における強アルカリ環境下や高濃度のケイ酸塩が存在する環境下では十分な溶解性がない。このため、一般的なキレート剤は、シリコン基板表面の近傍の金属イオンやケイ酸塩を補足することが困難である。また、一般的なキレート剤が金属イオンやケイ酸塩を捕捉した場合や、シリコン基板表面の近傍に拡散してきた場合は、前記流動性の低いゲル状物質の流動性をさらに低下させる。
【００３０】
これに対して、本実施の形態における水酸基を有するアルキルアミンは、エッチング液３の液中に存在する金属イオンおよびエッチング中にシリコン基板溶解して生成するケイ酸塩を囲い込むように結合してキレート化合物を形成し、金属イオンやケイ酸塩がエッチング処理後のシリコン基板５の表面に形成されるテクスチャー６の質に悪影響を及ぼすことを除去・抑制することができる（キレート効果）。したがって、キレート剤として水酸基を有するアルキルアミンが添加されたエッチング液３を用いてシリコン基板１のエッチングを行うことにより、光反射率が低く品質の高いテクスチャー６が形成され、ピラミッドそのものが形成されないテクスチャー６の欠陥発生を抑制することができる。
【００３１】
また、本実施の形態で用いる水酸基を有するアルキルアミンは、一般的なキレート剤と異なり、強アルカリ環境や高濃度のケイ酸塩が存在する環境のエッチング液３中での溶解性が高いため、流動性の低いゲル状物質の形成を促進することはなく、金属イオンまたはケイ酸塩と相互作用することでゲル状物質が形成される現象を軽減することができる。したがって、キレート剤として水酸基を有するアルキルアミンが添加されたエッチング液３を用いてシリコン基板１のエッチングを行うことにより、光反射率が低く品質の高いテクスチャー６が形成され、ピラミッドそのものが形成されないテクスチャー６の欠陥発生を抑制することができる。
【００３２】
また、本実施の形態における水酸基を有するアルキルアミンは、親水性が高い他に、揮発性が低いという性質を有し、高温のエッチング液３からの揮発が少ないという利点もある。したがって、水酸基を有するアルキルアミンをキレート剤としてエッチング液３に添加することにより、量産工程においてもエッチング液３の液組成変化が抑制され、安定性の高いテクスチャー形成が可能である。これらの効果は、特許文献１のように低揮発成分や分解性の高い成分を含まない安定性の低いエッチング液においても得られる。
【００３３】
本実施の形態における水酸基を有するアルキルアミンは、窒素原子１個に対して炭素原子が６個以下であり、少なくとも１つの水酸基を有する分子構造を有するものである。窒素原子１個に対して炭素原子が７個以上の場合は、親水性が悪くなりエッチング液３に溶解しにくくなり、上述した効果が十分に得られない。
【００３４】
このような水酸基を有するアルキルアミンとしては、例えば、メタノールアミン、エタノールアミン、プロパノールアミン、ブタノールアミン、Ｎ−メチルメタノールアミン、Ｎ−メチルエタノールアミン、Ｎ−エチルエタノールアミン、Ｎ−メチルジメタノールアミン、Ｎ−エチルジメタノールアミン、Ｎ−プロピルジメタノールアミン、Ｎ−ブチルジメタノールアミン、Ｎ−メチルジエタノールアミン、Ｎ−エチルジエタノールアミン、Ｎ−プロピルジエタノールアミン、Ｎ−ブチルジエタノールアミン、Ｎ−メチルジプロパノールアミン、Ｎ−エチルジプロパノールアミン、Ｎ−プロピルジプロパノールアミン、Ｎ−メチルジブタノールアミン、Ｎ−エチルジブタノールアミン、Ｎ−（アミノメチル）メタノールアミン、Ｎ−（アミノメチル）エタノールアミン、Ｎ−（アミノメチル）ブタノールアミン、Ｎ−（アミノエチル）メタノールアミン、Ｎ−（アミノエチル）エタノールアミン、Ｎ−（アミノエチル）プロパノールアミン、Ｎ−（アミノエチル）ブタノールアミン、Ｎ−（アミノプロピル）メタノールアミン、Ｎ−（アミノプロピル）エタノールアミン、Ｎ−（アミノプロピル）プロパノールアミン、トリメタノールアミン、トリエタノールアミン等、およびこれらに挙げた物質以外の異性体（同一炭素数で直鎖または側鎖のあるものおよび／または水酸基、アミノ基の位置が異なるもの）が挙げられる。なお、キレート剤は、上述した物質に限らず、ＣとＣとの結合は単結合に加えて二重結合や三重結合が存在してもよい。
【００３５】
水酸基を有するアルキルアミンのエッチング液３における添加量は、エッチング液３の金属汚染の程度により最適な値は異なるが、０．０１ｗｔ％〜１．００ｗｔ％の範囲が好ましく、０．２ｗｔ％〜０．８ｗｔ％の範囲がより好ましい。エッチング液３におけるエタノールアミンの濃度が０．０１ｗｔ％未満の場合は、キレート剤濃度が少なすぎるためエッチング液３の液中に存在する金属イオンおよびエッチング中にシリコン基板溶解して生成するケイ酸塩の除去による光反射率の低減効果が得られない。エッチング液３におけるエタノールアミンの濃度が１．００ｗｔ％よりも大である場合は、キレート剤濃度が高すぎるため、エタノールアミンがシリコン基板１の表面におけるエッチング反応を大幅に阻害する働きをして、エッチングによって形成されるテクスチャー６の質を悪くする。
【００３６】
つぎに、エッチング液３への本実施の形態にかかるキレート剤の添加による効果を検証した結果について説明する。図２は、キレート剤として水酸基を有するアルキルアミンであるエタノールアミンを添加したエッチング液３（実施例１）を使用し、エッチング液３におけるエタノールアミンの濃度（ｗｔ％）を変化させてシリコン基板をエッチング処理したときのキレート剤（エタノールアミン）の濃度（ｗｔ％）とエッチング後のシリコン基板５における波長７００ｎｍの光の光反射率（％）との関係を示す特性図である（実際には、波長３００〜１２００ｎｍのシリコン基板の光反射率を測定し、シリコン基板の光反射率が他のシリコン基板にかぶらない（＝交差しない）ため、代表的な波長として７００ｎｍを採用）。なお、テクスチャー６の質は、エッチング後のシリコン基板５における光反射率が低いほど良い。
【００３７】
実施例１に用いるエッチング液３は、濃度４．０ｗｔ％のＮａＯＨ水溶液に添加剤としてＩＰＡを１０ｇ／Ｌの添加量で添加し、キレート剤としてエタノールアミンを０．５ｗｔ％の濃度で添加して調整した。そして、エッチング液３の温度７５℃、エッチング時間２０分の条件でシリコン基板１をエッチング処理した。
【００３８】
比較のため、水酸基を有するアルキルアミンや一般のキレート剤を添加しないこと以外は実施例１の場合と同様にして調整したエッチング液（比較例１）を使用してシリコン基板１をエッチング処理したときの、エッチング後のシリコン基板５における波長７００ｎｍの光の光反射率（％）を図２に併せて示す。
【００３９】
また、比較のため、一般的に用いられるキレート剤としてアミノ基およびカルボキシル基を有する化合物（アミノカルボン酸）であるヒドロキシエチレンジアミン三酢酸をエタノールアミンの代わりに添加すること以外は実施例１の場合と同様にして調整したエッチング液（比較例２）によりシリコン基板１をエッチング処理したときの、エッチング後のシリコン基板５における波長７００ｎｍの光の光反射率（％）を図２に併せて示す。比較例１および比較例２におけるエッチング条件は、実施例１の場合と同様である。
【００４０】
図２において比較例１と比較例２とを比較することにより、ヒドロキシエチレンジアミン三酢酸といった一般的に用いられるキレート剤をエッチング液に添加することでは（比較例２）、キレート剤を添加していないエッチング液３を用いた場合に比べて（比較例１）、エッチング後のシリコン基板５に形成されるテクスチャー６の質を高める効果を得ることができないことがわかる。一方、実施例１と比較例１とを比較することにより、キレート剤として水酸基を有するアルキルアミンであるエタノールアミンをエッチング液３に添加した場合は（実施例１）、キレート剤を添加していないエッチング液３を用いた場合に比べて（比較例１）光反射率の低減が認められる。
【００４１】
この実施例１における光反射率の低減は、エッチング液３にエタノールアミンを添加したことによる、エッチング液３の液中に存在する金属イオンおよびエッチング中にシリコン基板が溶解して生成するケイ酸塩に対するキレート効果、およびゲル状物質の形成現象を低減する効果によるものである。
【００４２】
図２より、特にテクスチャー６の質を高めてエッチング後のシリコン基板５の光反射率を下げるためには、エタノールアミンの添加量は、エッチング液３に対しての重量比で０．０１ｗｔ％〜１．００ｗｔ％とすることが好ましく、より好ましくは０．２ｗｔ％〜０．８ｗｔ％である。そして、エタノールアミンの添加量は、０．５ｗｔ％とすることが最も好ましい。
【００４３】
エッチング液３におけるエタノールアミンの濃度が０．０１ｗｔ％未満の場合は、キレート剤濃度が少なすぎるためエッチング液３の液中に存在する金属イオンおよびエッチング中にシリコン基板溶解して生成するケイ酸塩に対するキレート効果による光反射率の低減効果が得られていない。エッチング液３におけるエタノールアミンの濃度が１．００ｗｔ％よりも大である場合は、キレート剤濃度が高すぎるため、エタノールアミンがシリコン基板１の表面におけるエッチング反応を大幅に阻害する働きをして、エッチングによって形成されるテクスチャー６の質を悪くしている。
【００４４】
なお、ここでは、水酸基を有するアルキルアミンとしてエタノールアミンを用いる場合について示したが、エタノールアミン以外の上記の水酸基を有するアルキルアミンについても、上記と同様にエッチング後のシリコン基板５の光反射率の低減効果が得られることが確認されている。また、上述した本実施の形態にかかるキレート剤の添加量の範囲は、エッチング液３の温度、エッチング時間、エッチング液３のアルカリ濃度、添加剤濃度等のエッチング条件が変わっても変わらないことを確認済みである。
【００４５】
つぎに、シリコン基板１のエッチングによりエッチング液３中に発生するケイ酸塩の影響を検証した結果について説明する。エッチング液３によりシリコン基板１のアルカリ性エッチングを繰り返して実施すると、上記式（１）で示される化学反応により珪素がエッチング液３に溶解したことによって発生するケイ酸塩（Ｓｉ（ＯＨ）６２−）が、エッチング液３に溶解している珪素の量の増加に伴って増加し、エッチング液３中に蓄積していく。そして、エッチング液３中のケイ酸塩の濃度が上昇することで、シリコン基板１表面に流動性の低いゲル状物質が形成されやすくなり、エッチング液３によるエッチングによって形成されるテクスチャー６の質に、悪い影響を与えやすくなる。そこで、エッチング液３中のケイ酸塩の影響を抑制するために、エッチング液３への本実施の形態にかかるキレート剤の添加が与える影響を検証した。
【００４６】
図３は、上記の実施例１のエッチング液を使用して複数枚のシリコン基板１をエッチング処理したときの、エッチング液におけるシリコン溶解量の総量（ｇ／Ｌ）とエッチング処理後のシリコン基板５の波長７００ｎｍにおける光反射率（％）との関係を示す特性図である。エッチング処理枚数が増えるにしたがって、エッチング液におけるシリコン溶解量は増加していく。シリコン溶解量は、シリコン基板１のエッチング前後の重量の差から算出している。エッチング液におけるエタールアミンの濃度は、０．５ｗｔ％である。
【００４７】
また、比較のため、上記の比較例１のエッチング液を使用してシリコン基板１をエッチング処理したときの、エッチング液におけるシリコン溶解量の総量（ｇ／Ｌ）とエッチング処理後のシリコン基板５の波長７００ｎｍにおける光反射率（％）との関係を図３に併せて示す。
【００４８】
図３から分かるように、キレート剤が添加されていない比較例１のエッチング液を使用した場合は、エッチング液におけるシリコン溶解量が増加するにしたがって光反射率が高くなり、テクスチャー６の質が悪くなっている。一方、キレート剤として水酸基を有するアルキルアミンであるエタノールアミンを添加した実施例１のエッチング液を使用した場合は、シリコン溶解量の増加による光反射率の増加が抑制されている。
【００４９】
このような傾向は、エッチング液３へのシリコンの溶解によって析出されるケイ酸塩に対して、エッチング液３に水酸基を有するアルキルアミンであるエタノールアミンを添加したことによるキレート効果が発揮され、ケイ酸塩の影響を抑制していることを示している。また、キレート剤であるエタノールアミンが、流動性の低いゲル状物質の形成を促進することはなく、ケイ酸塩と相互作用することでゲル状物質が形成される現象を低減していることを示している。なお、上記のエタノールアミン以外の水酸基を有するアルキルアミンについても、上記と同様にエッチング後のシリコン基板５の光反射率の低減効果が得られることが確認されている。
【００５０】
上述したように、実施の形態１においては、添加剤を添加したアルカリ性のエッチング液を用いてシリコン基板の表面にテクスチャーを形成するウェットエッチング処理において、エッチング液にキレート剤として水酸基を有するアルキルアミンを添加するため、エッチング液中の金属イオン、ケイ酸塩や流動性の低いゲル状物質がテクスチャー形成に及ぼす悪影響を除去・抑制することができる。これにより、光反射率が低く品質の高いテクスチャー６を形成することができ、またテクスチャー６の欠陥発生を抑制することができる。
【００５１】
また、実施の形態１における水酸基を有するアルキルアミンは、親水性が高い他に、揮発性が低いという性質を有し、高温のエッチング液３からの揮発が少ないため、量産工程においてもエッチング液３の液組成変化が抑制され、安定性の高いテクスチャー形成が可能である。
【００５２】
したがって、実施の形態１によれば、欠陥発生が抑制され、光反射率が低く、品質の高いテクスチャー６を安定して形成できる、という効果が得られる。
【００５３】
実施の形態２．
実施の形態２では、シリコン基板１のエッチングにおけるエッチング液３中の金属イオン等がエッチングに与える影響を抑制してテクスチャー６の質を高めるために、実施の形態１で示した水酸基を有するアルキルアミンと、アミノ基およびカルボキシル基を有する化合物（アミノカルボン酸）とをキレート剤としてエッチング液３に添加する場合について説明する。
【００５４】
実施の形態２においてキレート剤としてエッチング液３に添加する水酸基を有するアルキルアミンは、実施の形態１で示したものである。実施の形態２においてキレート剤としてエッチング液３に添加するアミノカルボン酸としては、例えばヒドロキシエチレンジアミン三酢酸、ＥＤＴＡ（エチレンジアミン四酢酸）、ＮＴＡ（ニトリロ三酢酸）、ＤＴＰＡ（ジエチレントリアミン五酢酸）、ピコリン酸などが挙げられる。
【００５５】
実施の形態１において説明したように、水酸基を有するアルキルアミンをキレート剤としてエッチング液３に添加することにより、光反射率が低く質の高いテクスチャー６が形成され、またテクスチャー６の欠陥が抑制される。
【００５６】
ここで、水酸基を有するアルキルアミンと一般的なキレート剤を組み合わせて使用することで、さらに良好な効果が得られる。水酸基を有するアルキルアミンとアミノカルボン酸とをキレート剤としてエッチング液３に添加することにより、水酸基を有するアルキルアミンによるキレート効果および流動性の低いゲル状物質の形成を抑制する効果が得られる。
【００５７】
また、アミノカルボン酸はエッチング液中に遊離しているケイ酸塩および金属イオンを囲い込むように結合してキレート化合物を形成し、金属イオンやケイ酸塩がエッチング処理後のシリコン基板５の表面に形成されるテクスチャー６の質に悪影響を及ぼすことを抑制することができる。水酸基を有するアルキルアミンだけでは、エッチング液中の金属イオンを十分に影響の小さい状態とすることができない場合があるが、エッチング液３に水酸基を有するアルキルアミンとアミノカルボン酸とを共存させることで、エッチング液３における金属イオンおよびケイ酸塩の溶解量をより低減して金属イオンおよびケイ酸塩によるテクスチャー６の質に及ぼす影響を抑制することができ、より光反射率が低く質の高いテクスチャー６を形成することができる。
【００５８】
エッチング液３における水酸基を有するアルキルアミンの添加量は、エッチング液３の金属汚染の程度により最適な値は異なるが、０．０１ｗｔ％〜１．００ｗｔ％の範囲が好ましい。エッチング液３におけるエタノールアミンの濃度が０．０１ｗｔ％未満の場合は、キレート剤濃度が少なすぎるためエッチング液３の液中に存在する金属イオンおよびエッチング中にシリコン基板溶解して生成するケイ酸塩の除去による光反射率の低減効果が得られない。エッチング液３におけるエタノールアミンの濃度が１．００ｗｔ％よりも大である場合は、キレート剤濃度が高すぎるため、エタノールアミンがシリコン基板１の表面におけるエッチング反応を大幅に阻害する働きをして、エッチングによって形成されるテクスチャー６の質を悪くする。
【００５９】
また、エッチング液３におけるアミノカルボン酸の添加量は、エッチング液３の金属汚染の程度により最適な値は異なるが、０．０５ｗｔ％〜１．００ｗｔ％の範囲が好ましく、より好ましくは０．５ｗｔ％である。エッチング液３におけるアミノカルボン酸の濃度が０．０５ｗｔ％未満の場合は、キレート剤濃度が少なすぎるためエッチング液３の液中に存在する金属イオンおよびエッチング中にシリコン基板溶解して生成するケイ酸塩の除去による光反射率の低減効果が十分に得られない。エッチング液３におけるアミノカルボン酸の濃度が１．００ｗｔ％よりも大である場合は、キレート剤濃度が高すぎるため、アミノカルボン酸がシリコン基板１の表面におけるエッチング反応を大幅に阻害する働きをして、エッチングによって形成されるテクスチャー６の質を悪くする。
【００６０】
図４は、濃度４．０ｗｔ％のＮａＯＨ水溶液に添加剤としてＩＰＡを１０ｇ／Ｌの添加量で添加し、さらにキレート剤として水酸基を有するアルキルアミンとアミノカルボン酸とを添加したエッチング液３（実施例２）、上記の実施例１のエッチング液３および上記の比較例２のエッチング液３のそれぞれを使用してシリコン基板１をエッチング処理したときの、エッチング後のシリコン基板５における波長７００ｎｍの光の光反射率（％）を示す特性図である。実施例２のエッチング液３においては、水酸基を有するアルキルアミンとしてエタノールアミンを０．５ｗｔ％の濃度で、アミノカルボン酸としてヒドロキシエチレンジアミン三酢酸を０．５ｗｔ％の濃度で添加した。また、実施例１のエッチング液３におけるエタールアミンの添加量は、０．５ｗｔ％である。比較例２のエッチング液３におけるヒドロキシエチレンジアミン三酢酸の添加量は０．５ｗｔ％である。
【００６１】
図４から分かるように、実施例１のエッチング液３を使用した場合は、比較例２のエッチング液３を使用した場合よりもエッチング後のシリコン基板５における光反射率が低減され、エッチング後に形成されるテクスチャー６の質が高くなっている。そして、実施例２のエッチング液３を使用した場合は、実施例１のエッチング液３を使用した場合よりもさらにエッチング後のシリコン基板５における光反射率が低減され、エッチング後に形成されるテクスチャー６の質が高くなっている。
【００６２】
この実施例１における光反射率の低減は、エッチング液３に水酸基を有するアルキルアミン（エタノールアミン）を添加したことによる、エッチング液３の液中に存在する金属イオンおよびエッチング中にシリコン基板が溶解して生成するケイ酸塩に対するキレート効果、およびゲル状物質の形成現象を低減する効果によるものである。
【００６３】
実施例２のエッチング液３を使用した場合は、エッチング液３に水酸基を有するアルキルアミン（エタノールアミン）を添加したことにより、実施例１の場合と同様にエッチング液３の液中に存在する金属イオンおよびエッチング中にシリコン基板が溶解して生成するケイ酸塩に対するキレート効果、およびゲル状物質の形成現象を低減する効果が得られる。すなわち、エッチング液３において水酸基を有するアルキルアミンが金属イオンやケイ酸塩と結合してキレート化合物を形成することにより、エッチング液３における金属イオンおよびケイ酸塩の溶解量を低減することでキレート効果が得られる。
【００６４】
さらに、実施例２のエッチング液３を使用した場合は、キレート剤としてアミノカルボン酸（ヒドロキシエチレンジアミン三酢酸）をエッチング液３に添加したことによりキレート効果（エッチング液３中の金属イオンおよびケイ酸塩の除去）が得られる。すなわち、エッチング液３においてアミノカルボン酸が金属イオンやケイ酸塩と結合してキレート化合物を形成することにより、エッチング液３における金属イオンおよびケイ酸塩の溶解量を低減することでキレート効果が得られる。
【００６５】
アミノカルボン酸によるキレート効果は、水酸基を有するアルキルアミンによるキレート効果よりは劣る。しかし、実施例２のエッチング液３では、これら水酸基を有するアルキルアミンのキレート効果とアミノカルボン酸とによるキレート効果とにより、実施例１の場合よりもより高いキレート効果が得られる。これにより、実施例２のエッチング液３を使用した場合は、実施例１のエッチング液３を使用した場合よりもさらにエッチング後のシリコン基板５における光反射率が低減され、エッチング後に形成されるテクスチャー６の質が高くなっている。
【００６６】
なお、ここでは、アミノカルボン酸としてヒドロキシエチレンジアミン三酢酸を用いる場合について示したが、ヒドロキシエチレンジアミン三酢酸以外の上記のアミノカルボン酸についても、上記と同様にエッチング後のシリコン基板５の光反射率の低減効果が得られることが確認されている。
【００６７】
上述したように、実施の形態２においては、添加剤を添加したアルカリ性のエッチング液を用いてシリコン基板の表面にテクスチャーを形成するウェットエッチング処理において、エッチング液にキレート剤として水酸基を有するアルキルアミンとアミノカルボン酸とを添加するため、エッチング液中の金属イオン、ケイ酸塩や流動性の低いゲル状物質がテクスチャー形成に及ぼす悪影響をより効果的に除去・抑制することができる。これにより、光反射率がより低く品質の高いテクスチャー６を形成することができ、またテクスチャー６の欠陥発生をより抑制することができる。
【００６８】
また、本実施の形態における水酸基を有するアルキルアミンは、親水性が高い他に、揮発性が低いという性質を有し、高温のエッチング液３からの揮発が少ないため、量産工程においてもエッチング液３の液組成変化が抑制され、安定性の高いテクスチャー形成が可能である。
【００６９】
したがって、実施の形態２によれば、より欠陥発生が抑制され、光反射率がより低く、品質の高いテクスチャー６を安定して形成できる、という効果が得られる。
【００７０】
実施の形態３．
実施の形態３では、シリコン基板１のエッチングにおけるエッチング液３中の金属イオン等がエッチングに与える影響を抑制してテクスチャー６の質を高めるために、有機アミンとアミノカルボン酸とをキレート剤としてエッチング液３に添加する場合について説明する。
【００７１】
キレート剤として、上記の水酸基を有するアルキルアミンの代わりに、水酸基を有しない有機アミンをエッチング液３に添加した場合においても、水酸基を有するアルキルアミンを添加した場合と同様の効果が得られる。有機アミンもエッチング液中に遊離しているケイ酸塩および金属イオンを囲い込むように結合してキレート化合物を形成し、金属イオンやケイ酸塩がエッチング処理後のシリコン基板５の表面に形成されるテクスチャー６の質に悪影響を及ぼすことを抑制することができる。
【００７２】
有機アミンは、水酸基を有するアルキルアミンに比べて揮発性が高いため液組成の安定性が少し劣る可能性があり、金属イオンの影響を低減する効果も劣るものの、他のキレート剤が存在する場合においては、十分な効果が得られる。すなわち、エッチング液３に有機アミンとアミノカルボン酸とを共存させることで、エッチング液３における金属イオンおよびケイ酸塩の溶解量をより低減して金属イオンおよびケイ酸塩によるテクスチャー６の質に及ぼす影響を抑制することができ、より光反射率が低く質の高いテクスチャー６を形成することができる。
【００７３】
エッチング液３にキレート剤が存在する場合においては、最終的には金属イオンはキレート剤により安定化される。このため、水酸基を有しない有機アミンによる弱い安定化効果（キレート効果）でも、シリコン基板１の表面近傍での一時的な安定化に寄与することで、シリコン基板１の表面での流動性の低いゲル状物質の生成を抑制できる。また、有機アミンは、キレート剤が流動性の低いゲル状物質と相互作用して流動性をさらに悪化させる効果を抑制できる。
【００７４】
また、実施の形態２において説明したように、アミノカルボン酸をキレート剤としてエッチング液３に添加することにより、光反射率が低く質の高いテクスチャー６が形成され、またテクスチャー６の欠陥が抑制される。
【００７５】
実施の形態３においてキレート剤としてエッチング液３に添加するアミノカルボン酸は、実施の形態２で示したものである。実施の形態３においてキレート剤としてエッチング液３に添加する有機アミンは、窒素原子１個に対して炭素原子が６個以下である分子構造を有するものである。窒素原子１個に対して炭素原子が７個以上の場合は、親水性が悪くなりエッチング液３に溶解しにくくなり、エッチング液３に有機アミンを添加することによる効果が十分に得られない。
【００７６】
このような有機アミンとしては、例えば、テトラメチルエチレンジアミン、テトラエチルエチレンジアミン、メチルアミノメチルアミン、メチルアミノエチルアミン、メチルアミノプロピルアミン、メチルアミノブチルアミン、エチルアミノメチルアミン、エチルアミノエチルアミン、エチルアミノプロピルアミン、エチルアミノブチルアミン、プロピルアミノメチルアミン、プロピルアミノエチルアミン、プロピルアミノプロピルアミン、ブチルアミノメチルアミン、ブチルアミノエチルアミン、ピリジン、ピロール、ピペラジン、ピロリジン、ピペリジン、ピコリン、モルホリン、メチルモルホリン、ジアザビシクロオクラン、ジアザビシクロノナン、ジアザビシクロウンデセン等およびこれらに挙げた物質以外の異性体（同一炭素数で直鎖または側鎖のあるものおよび／またはアミノ基の位置が異なるもの）が挙げられる。なお、上述した物質に限らず、ＣとＣとの結合は単結合に加えて二重結合や三重結合が存在してもよい。
【００７７】
エッチング液３におけるアミノカルボン酸の添加量は、エッチング液３の金属汚染の程度により最適な値は異なるが、０．０５ｗｔ％〜１．００ｗｔ％の範囲が好ましく、より好ましくは０．５ｗｔ％である。エッチング液３におけるアミノカルボン酸の濃度が０．０５ｗｔ％未満の場合は、キレート剤濃度が少なすぎるためエッチング液３の液中に存在する金属イオンおよびエッチング中にシリコン基板溶解して生成するケイ酸塩の除去による光反射率の低減効果が十分に得られない。エッチング液３におけるアミノカルボン酸の濃度が１．００ｗｔ％よりも大である場合は、キレート剤濃度が高すぎるため、アミノカルボン酸がシリコン基板１の表面におけるエッチング反応を大幅に阻害する働きをして、エッチングによって形成されるテクスチャー６の質を悪くする。
【００７８】
エッチング液３における有機アミンの添加量は、エッチング液３の金属汚染の程度により最適な値は異なるが、０．０５ｗｔ％〜１．００ｗｔ％の範囲が好ましく、より好ましくは０．５ｗｔ％である。エッチング液３における有機アミンの濃度が０．０５ｗｔ％未満の場合は、キレート剤濃度が少なすぎるためエッチング液３の液中に存在する金属イオンおよびエッチング中にシリコン基板溶解して生成するケイ酸塩の除去による光反射率の低減効果が十分に得られない。エッチング液３における有機アミンの濃度が１．００ｗｔ％よりも大である場合は、キレート剤濃度が高すぎるため、有機アミンがシリコン基板１の表面におけるエッチング反応を大幅に阻害する働きをして、エッチングによって形成されるテクスチャー６の質を悪くする。
【００７９】
図５は、濃度４．０ｗｔ％のＮａＯＨ水溶液に添加剤としてＩＰＡを１０ｇ／Ｌの添加量で添加し、さらにキレート剤として有機アミンとアミノカルボン酸とを添加したエッチング液３（実施例３）、上記の比較例２のエッチング液３、濃度４．０ｗｔ％のＮａＯＨ水溶液に添加剤としてＩＰＡを１０ｇ／Ｌの添加量で添加し、さらにキレート剤として有機アミンのみを添加したエッチング液３（比較例３）のそれぞれを使用してシリコン基板をエッチング処理したときの、エッチング後のシリコン基板５における波長７００ｎｍの光の光反射率（％）を示す特性図である。実施例３のエッチング液３においては、有機アミンとしてテトラエチレンジアミンを０．５ｗｔ％の濃度で、アミノカルボン酸としてヒドロキシエチレンジアミン三酢酸を０．５ｗｔ％の濃度で添加した。また、比較例２のエッチング液３におけるヒドロキシエチレンジアミン三酢酸の添加量は、０．５ｗｔ％である。比較例３のエッチング液３においては、有機アミンとしてテトラエチレンジアミンを０．５ｗｔ％の濃度で添加した。
【００８０】
図５から分かるように、キレート剤として有機アミンのみをエッチング液３に添加することでは（比較例３）、キレート剤としてアミノカルボン酸のみをエッチング液３に添加する場合（比較例２）と同様に、キレート効果を十分に得ることができない。しかしながら、実施例３のエッチング液３を使用した場合は、実施例２のエッチング液３を使用した場合（図４参照）と同レベルに光反射率が低減され、比較例２および比較例３のエッチング液３を使用した場合よりもエッチング後のシリコン基板５における光反射率が低減され、エッチング後に形成されるテクスチャー６の質が高くなっている。
【００８１】
実施例３のエッチング液３を使用した場合は、キレート剤として有機アミン（テトラエチレンジアミン）をエッチング液３に添加したことによりキレート効果（エッチング液３中の金属イオンおよびケイ酸塩の除去）が得られる。すなわち、エッチング液３において有機アミンが金属イオンやケイ酸塩と結合してキレート化合物を形成することにより、エッチング液３における金属イオンおよびケイ酸塩の溶解量を低減することでキレート効果が得られる。
【００８２】
さらに、実施例３のエッチング液３を使用した場合は、キレート剤としてアミノカルボン酸（ヒドロキシエチレンジアミン三酢酸）をエッチング液３に添加したことによりキレート効果（エッチング液３中の金属イオンおよびケイ酸塩の除去）が得られる。すなわち、エッチング液３においてアミノカルボン酸が金属イオンやケイ酸塩と結合してキレート化合物を形成することにより、エッチング液３における金属イオンおよびケイ酸塩の溶解量を低減することでキレート効果が得られる。
【００８３】
すなわち、有機アミンとアミノカルボン酸とを、キレート剤としてエッチング液３添加することにより、エッチング液３のキレート効果を高めることができ、エッチング後に形成されるテクスチャー６の質をより高めることができる。
【００８４】
なお、ここでは、アミノカルボン酸としてヒドロキシエチレンジアミン三酢酸を、有機アミンとしてテトラエチレンジアミンを用いる場合について示したが、ヒドロキシエチレンジアミン三酢酸以外の上記のアミノカルボン酸およびテトラエチレンジアミン以外の上記の有機アミンについても、上記と同様にエッチング後のシリコン基板５の光反射率の低減効果が得られることが確認されている。
【００８５】
上述したように、実施の形態３においては、添加剤を添加したアルカリ性のエッチング液を用いてシリコン基板の表面にテクスチャーを形成するウェットエッチング処理において、エッチング液にキレート剤として有機アミンとアミノカルボン酸とを添加するため、エッチング液中の金属イオンやケイ酸塩や流動性の低いゲル状物質がテクスチャー形成に及ぼす悪影響を除去・抑制することができる。これにより、光反射率が低く品質の高いテクスチャー６を形成することができ、またテクスチャー６の欠陥発生をより抑制することができる。
【００８６】
したがって、実施の形態３によれば、欠陥発生が抑制され、光反射率が低く、品質の高いテクスチャー６を安定して形成できる、という効果が得られる。
【００８７】
また、上記の実施の形態においては、シリコン基板表面へのテクスチャー形成に本発明のキレート剤を添加することで効果があることを述べたが、テクスチャー形成以外にもシリコン基板を異方性エッチングする工程に本発明のキレート剤を添加することで異方性エッチングを良好にする効果がある。
【産業上の利用可能性】
【００８８】
以上のように、本発明にかかるシリコン基板のエッチング方法は、エッチング品質の安定性に優れ、良質のエッチングが可能なシリコン基板のエッチングに有用である。
【符号の説明】
【００８９】
１  シリコン基板    
２  エッチング槽      
３  エッチング液        
４  水素ガス
５  エッチング処理後のシリコン基板
６  テクスチャー
【図１】
2015008167.tif 000003
【図２】
2015008167.tif 000004
【図３】
2015008167.tif 000005
【図４】
2015008167.tif 000006
【図５】
2015008167.tif 000007